(57)【特許請求の範囲】
【請求項１】
溶剤で劣化しない防水層の上に、前記溶剤で溶解する目地型を設置する目地型設置工程と、
前記目地型を除く前記防水層の上にセメント組成物を打設するセメント組成物打設工程と、
前記セメント組成物の硬化後、前記目地型を前記溶剤で溶解させる溶解工程と、  
前記溶解工程の後、前記目地型が溶解して残った残留物を除去する残留物除去工程と、
を有することを特徴とする目地形成方法。
【請求項２】
請求項１に記載の目地形成方法であって、
前記目地型は、発砲スチロールで形成されていることを特徴とする目地形成方法。
【請求項３】
請求項１又は請求項２に記載の目地形成方法であって、
前記溶剤は、リモネンであることを特徴とする目地形成方法。
【請求項４】
請求項１乃至請求項３の何れかに記載の目地形成方法であって、
前記防水層は、セメント系の防水層であることを特徴とする目地形成方法。
【請求項５】
請求項４に記載の目地形成方法であって、
前記セメント系の防水層は、ポリマーセメント系塗膜防水であることを特徴とする目地形成方法。
【請求項６】
請求項１乃至請求項５の何れかに記載の目地形成方法であって、
前記残留物除去工程の後に、形成された目地内に塗装層を形成する工程を有することを特徴とする目地形成方法。
【発明の詳細な説明】
【技術分野】
【０００１】
本発明は、目地形成方法に関する。
【背景技術】
【０００２】
セルフレベリング材、モルタルなどのセメント系基材に対して目地溝（以下、単に目地ともいう）を形成したい場合、基材の成形時に目地棒などの固形物（目地型）を取り付け、基材硬化後に引き抜く方法、基材の半硬化時に型を押し付ける方法、基材の硬化後に溝切り機（カッター）等を用いて溝切りする方法（例えば、特許文献１参照）などが知られている。
【先行技術文献】
【特許文献】
【０００３】
【特許文献１】特開２０１２−１８４５４９号公報
【発明の概要】
【発明が解決しようとする課題】
【０００４】
上述したような工法を、防水層を必要とする部位（屋上など）に適用する場合、目地棒を利用する方法では，作業が簡易で汎用性が高いが、目地棒を引き抜くために基材における目地の角部が鈍角となり、シャープな形状を作るのが難しく、また、引き抜く際に力をかけることでセメント系基材の角が破損しやすいという問題があった。また、基材の半硬化時に型を押し付ける方法では、型の種類を変えることで非常に複雑な形状の凹凸を自由につけることができるが、上記と同様に基材の目地の角部が鈍角となるほか、型押しのタイミング判別が難しく、また、型押し時に力を強く加えなければならないため、施工に労力を要していた。また、カッター等を用いて溝切りする方法では、基材への目地成形時には作業の阻害要因となるものがなく、目地を鋭角に近いシャープなものとすることができる反面、カッターにより防水層を傷つけるおそれがあり、また，施工機械の取り回しが悪く、狭隘部となるようなところの施工に手間を要していた。
【０００５】
本発明は、かかる課題に鑑みてなされたものであって、その主な目的は、防水層を傷つけることなく、所望の形状の目地を、簡易に且つ確実に形成することにある。
【課題を解決するための手段】
【０００６】
かかる目的を達成するために本発明の目地形成方法は、
溶剤で劣化しない防水層の上に、前記溶剤で溶解する目地型を設置する目地型設置工程と、
前記目地型を除く前記防水層の上にセメント組成物を打設するセメント組成物打設工程と、
前記セメント組成物の硬化後、前記目地型を前記溶剤で溶解させる溶解工程と、  
前記溶解工程の後、前記目地型が溶解して残った残留物を除去する残留物除去工程と、
を有することを特徴とする。
このような目地形成方法によれば、防水層を傷つけることなく、所望の形状の目地を、簡易に且つ確実に形成することができる。
【０００８】
かかる目地形成方法であって、前記目地型は、発砲スチロールで形成されていることが望ましい。
このような目地形成方法によれば、容易に型を形成でき、溶剤に溶けやすい。
【０００９】
かかる目地形成方法であって、前記溶剤は、リモネンであることが望ましい。  
このような目地形成方法によれば、有害性が低く溶剤臭がしないので作業性の向上を図ることができる。
【００１０】
かかる目地形成方法であって、前記防水層は、セメント系の防水層であることが望ましい。
このような目地形成方法によれば、有機溶剤に対する耐久性が良く、また、モルタル保護層適用も良好である。
【００１１】
かかる目地形成方法であって、前記セメント系の防水層は、ポリマーセメント系塗膜防水であることが望ましい。
また、前記残留物除去工程の後に、形成された目地内に塗装層を形成する工程を有することが望ましい。
【発明の効果】
【００１２】
本発明によれば、防水層を傷つけることなく、所望の形状の目地を、簡易に且つ確実に形成することができる。
【図面の簡単な説明】
【００１３】
【図１】図１Ａ〜図１Ｃは、比較例１の目地形成方法の説明図である。
【図２】図２Ａ及び図２Ｂは、比較例２の目地形成方法の説明図である。
【図３】図３Ａは、比較例３の目地形成方法の概略図であり、図３Ｂは、比較例３の目地形成方法により形成された目地２０ａを示す断面図であり、図３Ｃは、比較例３の目地形成方法の作業中の様子を示す概略図である。
【図４】本実施形態の目地形成方法のフロー図である。
【図５】図５Ａ〜図５Ｅは、本実施形態の目地形成方法を説明するための概略断面図である。
【図６】防水層の種類ごとの耐有機溶剤性（有機溶剤に対する耐久性）とモルタル保護層の適用の可否の結果を示す図である。
【発明を実施するための形態】
【００１４】
＝＝＝実施形態＝＝＝
＜目地形成方法について＞
本実施形態では、防水層の上に形成されて防水層を保護する保護層（後述するセメント系基材２０）に目地を形成する。なお、防水層は、屋上やベランダなどの雨水に曝される場所において、例えば、鉄筋コンクリート製のスラブの上に設けられ、雨水がスラブ側へ浸水するのを防止するものである。
【００１５】
本実施形態の目地形成方法について説明する前に、比較例について説明する。
【００１６】
（比較例１）
図１Ａ〜図１Ｃは、比較例１の目地形成方法の説明図である。
【００１７】
まず、図１Ａに示すように、防水層１０上に目地棒１００を設置する。防水層１０は、床スラブ（不図示）上に設けられている。目地棒１００は、後述する目地２０ａを形成するための固形物である。この目地棒１００を両面テープ、あるいは、モルタルなどを用いて防水層１０上に固定する。なお、目地棒１００は、脱型しやすくするように図のような形状（台形形状）としている。すなわち、防水層１０側端では幅が最も狭く、防水層１０から離れるにつれて（左右両側に）幅が広がっている。
【００１８】
次に、図１Ｂに示すように、防水層１０上の目地棒１００を除く部位にセメント系のセルフレベリング材を打設し、セメント系基材２０を成形する。セメント系基材２０は、防水層１０の上に設けられて防水層１０を保護するものである。なお、セルフレベリング材の詳細については後述する。
【００１９】
そして、セメント系基材２０（セルフレべリング材）が硬化した後、図１Ｃに示すように目地棒１００を引き抜く。このとき、前述したように目地棒１００の形状が台形であるので引き抜きやすい。目地棒１００を引き抜くことにより、目地棒１００の設置場所には目地棒１００の形状に対応した目地２０ａが形成される。
【００２０】
こうして、床スラブ（不図示）とセメント系基材２０の間に防水層１０が設けられた防水床スラブが形成され、さらに、セメント系基材２０には目地２０ａが形成される。
【００２１】
この比較例１の目地形成方法では、施工は容易であるが、図のように目地棒１００を脱型しやすい形状にする必要がるため、セメント系基材２０に形成される目地２０ａの角部（図の点線で囲んだ部位）の角度が鈍角になる。また、目地棒１００の脱型時にこの角部に力が加わることで、角部が破損しやすい（角欠けが発生しやすい）という問題がある。
【００２２】
（比較例２）
図２Ａ及び図２Ｂは、比較例２の目地形成方法の説明図である。
【００２３】
まず、防水層１０上にセルフレベリング材を打設し、防水層１０上に表面が平滑なセメント系基材２０を成形する。そして、図２Ａに示すように、セメント系基材２０が固まりかけた時（半硬化時）に、目地を形成するための突出部２１０が設けられた目地形成用の型２００を、突出部２１０がセメント系基材２０の表面と対向するようにして、セメント系基材２０に押し付ける。
【００２４】
その後、型２００を抜き取ると、図２Ｂに示すように、突出部２１０が押し付けられたセメント系基材２０の部位に目地２０ａが形成される。
【００２５】
この比較例２の目地形成方法では、型２００の突出部２１０の形状に応じた目地２０ａが形成されるため、型２００の種類を変えることにより、目地２０ａが複雑な形状であっても自由に成形することができる。
【００２６】
しかし、比較例２においても、比較例１と同様に、型２００（突出部２１０）を引き抜き易くするため、セメント系基材２０の目地２０ａの角部が鈍角になる。また、比較例２では、目地形成用型２００をセメント系基材２０に押し付けるタイミング（半硬化のタイミング）を把握するのが難しく、熟練した技能が必要である。また、型押し時に力を強く加えなければならないため、施工に労力を要することになる。
【００２７】
（比較例３）
図３Ａは、比較例３の目地形成方法の概略図であり、図３Ｂは、比較例３の目地形成方法により形成された目地２０ａを示す断面図であり、図３Ｃは、比較例３の目地形成方法の作業中の様子を示す概略図である。
【００２８】
比較例３では、防水層１０上に表面が平滑なセメント系基材２０を成形した後、図３Ｃに示す溝切機３００のカッター刃３１０で溝切りする。これにより、図３Ｂに示すように、角が直角な目地２０ａを形成することができる。また溝切機３００の前方には、カッター刃３１０の溝切り位置を示すガイドレール３２０が設けられており、作業者は、このガイドレール３２０によってカッター刃３１０の切削位置を確認しつつ溝切り作業を行う。
【００２９】
この比較例３の目地形成方法では、基材成形時には作業の阻害要因となるものがなく、セメント系基材２０の目地２０ａの角部をほぼ直角に近いシャープなものとすることができる。
【００３０】
しかし、比較例３の場合、カッター刃３１０により防水層１０を傷つける可能性がある。また、比較例３では、溝切機３００の取り回しが悪く、狭隘部となるようなところの施工に手間がかかる。具体的には、図３Ｃに示すように、カッター刃３１０の前方にガイドレール３２０があるため、壁から所定距離（ガイドレール３２０の先端とカッター刃３１０間の距離に相当する範囲）では、カッター刃３１０で溝切りできない。このため、壁際ではハンディカッター（不図示）などを用いて、溝切りを行なうことになり、精度や作業効率が悪化し、また、防水層１０を傷付けるおそれが高くなる。少しでも防水層１０が切れると、漏水などの原因になるため、このカッター刃３１０による目地形成方法を防水層１０上に適用するのは困難である。
【００３１】
（本実施形態）
以下、図面を参照しつつ本実施形態の目地形成方法について説明する。
【００３２】
図４は、本実施形態の目地形成方法のフロー図であり、図５Ａ〜図５Ｅは、本実施形態の目地形成方法を説明するための概略断面図である。
【００３３】
まず、図５Ａに示すように、防水層１０上に目地棒１２（目地型に相当）を設置する（図４のＳ１０：目地型設置工程に相当）。本実施形態では、モルタル（不図示）を用いて目地棒１２を防水層１０上に固定している。ただし、これには限られず、例えば両面テープで目地棒１２を防水層１０上に固定してもよい。
【００３４】
本実施形態の目地棒１２は、発砲スチロールで形成されており、加工が簡易である。また、発泡スチロールは、有機溶剤（後述するリモネン）によって溶解する特性を有している。これに対し、本実施形態の防水層１０は、ポリマーセメント系塗膜防水であり、後述するように、有機溶剤（リモネン）に対する耐性を有している（すなわち劣化しない）。
【００３５】
次に、図５Ｂに示すように、目地棒１２を除く部位にセメント系のセルフレベリング材（高流動モルタル）を打設し、セメント系基材２０を成形する（図４のＳ１１：セメント組成物打設工程に相当）。なお、セルフレベリング材は、自己流動性を有し、平坦、平滑な面を鏝押え無しで仕上げる材料である。セメント系のセルフレベリング材は、セメント（ポルトランドセメント、アルミナセメント、アーウィン系セメント等）、砂（フライアッシュ、川砂、海砂、珪砂、石灰石等）、そして水を主成分とし、これに任意に、流動化剤（ナフタリン酸系、メラミンスルホン酸系、ポリカルボン酸系、アミノスルホン酸系、リグニンスルホン酸系、カゼイン類等）、硫酸塩（硫酸カリウム、硫酸ナトリウム、硫酸アルミニウム等）、リン酸塩（縮合リン酸塩等）、増粘剤（ポリアクリル酸、ヒドロキシエチルセルロース、メチルセルロース等）、消泡剤（シリコン系、非イオン系界面活性剤等）などを配合したものである。
【００３６】
なお、本実施形態では、セルフレベリング材（高流動モルタル）を用いてセメント系基材２０を成形しているが、セメント組成物であればよく、これには限られない。例えば、モルタルを用いてもよい。ただし、この場合、モルタル打設後に鏝などで押さえて均すことが必要である。
【００３７】
そして、セメント系基材２０（セルフレべリング材）が硬化した後、リモネン（溶剤に相当）を塗布する。リモネンは、オレンジやレモンなどの柑橘類の皮に含まれる天然油であり、有害性が低く（環境に優しく）、また、発泡スチロール（ポリスチレン）を溶解させる特性（溶解作用）を有する。こうして、発泡スチロールの目地棒１２をリモネンで溶解させる（図４のＳ１２：溶解工程に相当）。
【００３８】
目地棒１２が溶解することにより、目地棒１２の設置位置には目地２０ａが形成されるとともに、目地２０ａの内部には、目地棒１２が溶解した溶解物が再固化して残る（残留物１２ａ）。
【００３９】
続いて、目地２０ａ内の清掃を行い、残留物１２ａを除去する（図４のＳ１３：残留物除去工程に相当）。これにより、目地２０ａ内部をきれいに仕上げることができ、目地２０ａをより確実に所望の形状に形成できる。
【００４０】
最後に、塗装を行う（Ｓ１４：塗装工程）。本実施形態では、目地２０ａ内とセメント系基材２０の表面をそれぞれ違う色で塗装している。すなわち、目地２０ａ内には塗装層３０ａが形成されており、セメント系基材２０の表面には、塗装層３０ａとは異なる色の塗装層３０ｂが形成されている。なお、これには限られず、同じ色で塗装してもよいし、あるいは、塗装しなくてもよい（塗装工程Ｓ１４が無くてもよい）。また、着色顔料入りセメント系基材を使用して塗装を省略してもよい。
【００４１】
このように、本実施形態では、防水層１０の上に、発泡スチロールで形成された目地棒１２を設置し、目地棒１２を除く防水層１０の上にセメント系基材２０を成形した後、目地棒１２（発泡スチロール）をリモネンで溶解させている。本実施形態では、目地棒１２の断面形状が矩形であり、目地棒１２を溶解させることにより、セメント系基材２０の目地２０ａの角部をほぼ直角に形成することができる。なお、これに限られず、目地棒１２の形状によって角部を鈍角（比較例１、比較例２と同様）に形成することもでき、あるいは、鋭角に形成することも可能である。このように、本実施形態では、防水層１０を傷つけることなく、所望の形状の目地２０ａを、簡易に且つ確実に形成することができる。また、本実施形態では、目地棒１２を引き抜かないので、セメント系基材２０における目地２０ａの角部の角欠けの発生を抑制できる。さらに、比較例３では狭隘部での施工が困難であったのに対し、本実施形態では狭隘部でも容易に施工することができる。
【００４２】
＜実施例＞
実施例として、防水層の種類ごとに、耐有機溶剤性（有機溶剤に対する耐久性）と防水層の保護層としてモルタルの適用の可否（モルタルの付着性）について確認した。
【００４３】
図６は、防水層の種類ごとの耐有機溶剤性（有機溶剤に対する耐久性）とモルタル保護層の適用の可否の結果を示す図である。図に示すように、防水層の形式としては、メンブレン防水、ケイ酸質系塗布防水、ポリマーセメント系塗膜防水に大別される。このうち、ケイ酸質系塗布防水とポリマーセメント系塗膜防水は、セメント系の防水層に相当する。なお、図のモルタル保護層適用可否の欄において（室内）と記載されているのは、通常、屋外ではコンクリートが使用されることを示している。
【００４４】
メンブレン防水は、必要な箇所に膜状のものを形成する薄い防水層であり、アスファルト防水層、改質アスファルトシート防水層、合成高分子系シート防水層、塗膜防水層に分類されている。
【００４５】
合成高分子系シート防水層は、予め膜状となっているものを現場で貼り付けるものである。合成高分子系シート防水層は、加硫ゴム系、塩化ビニル樹脂系、エチレン酢酸ビニル（ＥＶＡ）系に分類されている。
【００４６】
塗膜防水層は液状の樹脂類を塗布したり、あるいは、吹付けたりして形成する防水層である。塗膜防水層は、ウレタンゴム系、アクリルゴム系、ゴムアスファルト系、繊維強化プラスチック（ＦＲＰ）系に分類されている。
【００４７】
図に示すように、メンブレン防水層は、塗膜防水層のＦＲＰ系を除き、有機溶剤に対する耐久性が悪い。また、塗膜防水層のＦＲＰ系では、有機溶剤に対する耐久性はいいものの、モルタル保護層適用が困難である。
【００４８】
ケイ酸質系塗布防水は、ケイ酸質系の塗布防水材をコンクリートに塗布し、コンクリート内部の空隙部分に浸透させた防水層である。
【００４９】
ケイ酸質系塗布防水としては、既調合紛体に水を練り合わせて用いるＩタイプと、既調合紛体と水及び専用のポリマーディスパージョンを練り混ぜて用いるＰタイプ（既調合紛体に再乳化形粉末樹脂を混入した場合にはポリマーディスパージョンは不要）の２種類がある。さらに、Ｐタイプは、ＥＶＡ系、ポリアクリル酸エステル（ＰＡＥ）系、スチレンブタジエンラバー（ＳＢＲ）系に分類されている。
【００５０】
ケイ酸質系塗布防水はいずれも有機溶剤に対する耐久性が良く、また、モルタル保護層適用についても良好である。ただし、ケイ酸質系塗布防水は、通常、地下などに使用され、日光の当たる場所（屋根など）には使用されない。これは、太陽の照射などでコンクリートがひび割れした場合に追随できないからである。
【００５１】
ポリマーセメント系塗膜防水は、ポリマーセメント系塗膜防水用エマルション（ポリマー混和液）とポリマーセメント系塗膜防水既調合粉体（既調合粉体）で構成される防水材を塗布して形成された防水層である。ポリマーセメント系塗膜防水は、ＥＶＡ系、ＰＡＥ系、スチレンアクリル酸エステル系に分類されている。
【００５２】
ポリマーセメント系塗膜防水は、いずれも有機溶剤に対する耐久性が良く、また、モルタル保護層適用についても良好である。特に、ＰＡＥ系が最も良好である。
【００５３】
これらの結果より、本実施形態の目地形成方法に適用する防水層としては、セメント系の防水層（ケイ酸質系塗布防水、ポリマーセメント系塗膜防水）が望ましく、このうちポリマーセメント系塗膜防水層がより望ましい。
【００５４】
以上、説明したように本実施形態の目地形成方法は、リモネンで劣化しない防水層１０の上に、リモネンで溶解する発泡スチロールで形成された目地棒１２を設置する工程（Ｓ１０）と、目地棒１２を除く防水層１０の上にセルフレべリング材を打設してセメント系基材２０を形成する工程（Ｓ１１）と、セメント系基材２０（セルフレべリング材）の硬化後、目地棒１２（発泡スチロール）をリモネンで溶解させる工程（Ｓ１２）と、を有している。これにより、防水層１０を傷つけることなく、所望の形状の目地２０ａを、簡易に且つ確実に形成することができる。
【００５５】
＝＝＝その他の実施形態について＝＝＝
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００５６】
前述の実施形態では、目地棒１２として発砲スチロールを用いていたがこれには限られない。例えば、天然ゴム発砲体を用いてもよい。また、前述の実施形態では、目地棒１２を溶解させる溶剤としてリモネンを用いていたがこれには限られず、他の溶剤を用いてもよい。ただし、リモネンを用いると有害性が低く溶剤臭がしないので作業性の向上を図ることができる。
【符号の説明】
【００５７】
１０  防水層
１２  目地棒
１２ａ  残留物
２０  セメント系基材
２０ａ  目地
３０ａ  塗装層
３０ｂ  塗装層
１００  目地棒
２００  型
２１０  突出部
３００  溝切機
３１０  カッター刃
３２０  ガイドレール
【図１】
0006586789.tif 000002
【図２】
0006586789.tif 000003
【図３】
0006586789.tif 000004
【図４】
0006586789.tif 000005
【図５】
0006586789.tif 000006
【図６】
0006586789.tif 000007